(57)【要約】  改善された耐光堅牢度及び改善された保存特性を有するマゼンタ色素複合体を開示する。このマゼンタ色素複合体は、サーマルプリントにおいて用いることができる。【特許請求の範囲】
【請求項１】
少なくとも、下記構造Ｉの第１のマゼンタ色素：
【化１】
2009521578.tif 000026
（上記式中、Ｘは、ＮＲ3Ｒ4基又はヒドロキシル基であり、Ｒ3及びＲ4は同じか又は異なるものであってよく、そして独立して、アルキル、アルケニル、アリール、アラルキル、又はシクロアルキル基から選択され；Ｙ1及びＹ2は、Ｙ1及びＹ2のうちの一方が窒素原子であることを条件として、それぞれ独立して、炭素原子又は窒素原子から選択され；Ｚは、別の環と縮合されていてもよい５又は６員窒素含有複素環を形成するのに必要な原子団であり；そしてＲ1及びＲ2はそれぞれ独立して、水素原子、ハロゲン原子、アルキル、アルケニル、アルコキシ、アルキルアミノ、アセトアミド、スルホンアミド、アリール、アラルキル、又はシクロアルキル基から選択される）
及び
構造ＩＩの第２のマゼンタ色素：
【化２】
2009521578.tif 000027
（上記式中：
Ｒ1は、炭素原子数１〜１０のアルキル基、炭素原子数５〜７のシクロアルキル基、又は炭素原子数６〜１０のアリール基を表し；
Ｒ2は、炭素原子数１〜１０のアルコキシ基、炭素原子数６〜１０のアリールオキシ基、ナフトキシ、ＮＨＲ5、ＮＲ5Ｒ6を表し；
Ｒ3及びＲ4はそれぞれ独立してＲ1であるか、又はＲ3及びＲ4のいずれか若しくは両方が、５又は６員環を形成するようにアニリノ窒素の結合位置に対してオルト位置で芳香環の炭素原子に結合することができ、又はＲ3とＲ4とが一緒に結合することにより、これらが結合された窒素と一緒に５又は６員複素環を形成することができ；
Ｒ5及びＲ6はそれぞれ独立して、炭素原子数１〜１０のアルキル基、炭素原子数５〜７のシクロアルキル基、又は炭素原子数６〜１０のアリール基を表し、又はＲ5とＲ6とが一緒に結合することにより、これらが結合された窒素と一緒に５又は６員複素環を形成することができ；そして
Ｚは、水素、又は５若しくは６員複素環を完成するために必要な原子を表す）
を含むマゼンタ色素複合体。
【請求項２】
構造Ｉが下記の通りである請求項１に記載の複合体：
【化３】
2009521578.tif 000028
（上記式中、Ｒ3及びＲ4は同じか又は異なるものであってよく、そして独立して、アルキル及びアルケニルから選択され；Ｒ2は、Ｃ1-6アルキル基となることができ；そしてＲ5は、Ｃ1-10アルキル基、Ｃ5-7シクロアルキル基、又はＣ6-10アリール基となることができる）。
【請求項３】
構造Ｉが下記の通りである請求項１に記載の複合体。
【化４】
2009521578.tif 000029
【請求項４】
構造ＩＩのＲ1が、フェニル又はメチルである請求項１に記載の複合体。
【請求項５】
構造ＩＩのＲ3及びＲ4が、それぞれ独立してメチル又はエチルから選択される請求項１に記載の複合体。
【請求項６】
構造ＩＩのＲ2がＮＲ5Ｒ6であり、Ｒ5及びＲ6のそれぞれは独立して、メチル又はエチルから選択される請求項１に記載の複合体。
【請求項７】
構造ＩＩが、下記の通りである請求項１に記載の複合体。
【化５】
2009521578.tif 000030
【請求項８】
該第１又は第２のマゼンタ色素単独と比較して改善された光退色を有する請求項１に記載のマゼンタ色素複合体。
【請求項９】
第３のマゼンタ色素をさらに含む請求項１に記載のマゼンタ色素複合体。
【請求項１０】
該第３のマゼンタ色素が、下記構造ＩＩＩを有する請求項９に記載のマゼンタ色素複合体：
【化６】
2009521578.tif 000031
（上記式中、Ｒ1及びＲ2はそれぞれ独立して、水素、ヒドロキシル、ハロゲン、Ｃ1-4アルキル、又はＣ1-4アルコキシから選択される）。
【請求項１１】
該第３のマゼンタ色素が、下記構造ＩＩＩを有する請求項１０に記載のマゼンタ色素複合体。
【化７】
2009521578.tif 000032
【請求項１２】
該第３のマゼンタ色素が、下記構造ＩＶを有する請求項９に記載のマゼンタ色素複合体：
【化８】
2009521578.tif 000033
（上記式中、Ｒ1及びＲ2はそれぞれ独立して、水素、Ｃ1-6アルキル又はアリル、Ｃ5-7シクロアルキル、Ｃ5-10アリールであり、又はＲ1とＲ2とが一緒になることにより、Ｒ1又はＲ2が結合された窒素、及び該窒素原子に結合された炭素に対してオルトのどちらかの炭素原子を含むことができる５又は６員複素環を形成することができ；
Ｒ3は、水素、Ｃ1-6アルキル、Ｃ5-10アリール、アルキルチオ、又はハロゲンであり；
Ｒ4は、シアノ、チオシアナト、アルキルチオ、又はアルコキシカルボニルであり；そして
Ｒ5は、Ｃ1-6アルキル、Ｃ5-10アリール、又はＮＨＡであり、Ａはアシル又はスルホニル基である）。
【請求項１３】
該第３のマゼンタ色素が、下記構造ＩＶを有する請求項１２に記載のマゼンタ色素複合体。
【化９】
2009521578.tif 000034
【請求項１４】
ベース層と色素供与層とを含むサーマル色素供与要素であって、該色素供与層が請求項１に記載のマゼンタ色素複合体を含むサーマル色素供与要素。
【請求項１５】
イエロー色素供与パッチとシアン色素供与パッチとをさらに含む請求項１４に記載のサーマル色素供与要素。
【請求項１６】
ラミネートパッチをさらに、含む請求項１４に記載のサーマル色素供与要素。
【請求項１７】
請求項１４に記載の色素供与要素を得ること、該色素供与要素に色素受容要素を、該色素供与層が該色素受容要素の色素受容層に面するように重ね合わせること、そして該色素供与層から該色素受容層へ、マゼンタ色素複合体の少なくとも一部を転写させるために、該色素供与要素に像様に熱を加えることを含んで成る画像形成方法。
【請求項１８】
ベース層と色素供与層とを含むサーマル色素供与要素であって、該色素供与層が請求項１１に記載のマゼンタ色素複合体を含むサーマル色素供与要素。
【請求項１９】
イエロー色素供与パッチとシアン色素供与パッチとをさらに、含む請求項１８に記載のサーマル色素供与要素。
【請求項２０】
ラミネートパッチをさらに含む請求項１８に記載のサーマル色素供与要素。
【請求項２１】
請求項１８に記載の色素供与要素を得ること、該色素供与要素に色素受容要素を、該色素供与層が該色素受容要素の色素受容層に面するように重ね合わせること、そして該色素供与層から該色素受容層へ、マゼンタ色素複合体の少なくとも一部を転写させるために、該色素供与要素に像様に熱を加えることを含んで成る画像形成方法。
【請求項２２】
ベース層と色素供与層とを含むサーマル色素供与要素であって、該色素供与層が請求項１３に記載のマゼンタ色素複合体を含むサーマル色素供与要素。
【請求項２３】
イエロー色素供与パッチとシアン色素供与パッチとをさらに含む請求項２２に記載のサーマル色素供与要素。
【請求項２４】
ラミネートパッチをさらに含む請求項２２に記載のサーマル色素供与要素。
【請求項２５】
請求項２２に記載の色素供与要素を得ること、該色素供与要素に色素受容要素を、該色素供与層が該色素受容要素の色素受容層に面するように重ね合わせること、そして該色素供与層から該色素受容層へ、マゼンタ色素複合体の少なくとも一部を転写させるために、該色素供与要素に像様に熱を加えることを含んで成る画像形成方法。
【発明の詳細な説明】
【技術分野】
【０００１】
印刷の使用に適したマゼンタ色素の複合体を提供する。
【背景技術】
【０００２】
電子的に生成された、例えばカラービデオカメラ又はデジタルカメラから電子的に生成されたピクチャーからプリントを得るために、サーマル転写システムが開発されている。電子ピクチャーには、カラーフィルタによる色分解を施すことができる。それぞれの色分解された画像を電気的な信号に変換することができる。シアン、マゼンタ及びイエロー信号を生成するために、これらの信号を操作させることができる。これらの信号をサーマルプリンタに伝達することができる。プリントを得る際には、例えばブラック、シアン、マゼンタ又はイエロー色素供与要素を、プリント集成体を形成するために受容要素の色素画像受容層と対面した状態で配置することができる。これらの要素は、サーマル印刷ヘッドとプラテンローラとの間に挿入することができる。色素供与シートの裏側から熱を加えるために、サーマル印刷ヘッドを使用することができる。サーマル印刷ヘッドは、ブラック、シアン、マゼンタ及びイエロー信号に応答して、逐次加熱することができる。このプロセスは、所望の通りに全ての色、及びラミネート層又は保護層を印刷するために必要に応じて繰り返すことができる。元のピクチャーに対応するカラーハードコピーを得ることができる。このプロセス及びこれを実施するための装置に関する更なる詳細が、米国特許第４，６２１，２７１号明細書（Brownstein）に含まれている。
【０００３】
裏側から色素供与層へ、供与体を通して熱を伝達することによって、熱転写が作用する。色素供与層内の色素が十分に加熱されると、色素は昇華又は拡散し、受容要素の隣接する色素受容層に転移する。受容体上に画像を形成する色素の濃度は、転写される色素の量によって影響される場合があり、この転写される色素の量は、色素供与層内の色素の量、色素供与層が得る熱、熱が供与層上の任意の所定のスポットにおいて維持される時間の長さによって影響される。
【０００４】
２．０ｍｓ／ライン以下であると考えられる高い印刷速度において、印刷ヘッドはオン／オフサイクルを極めて迅速に受ける。このように発生した熱は、色素供与体支持体の集成体を通して極めて迅速に駆出されて、該供与体から受容体への色素転写に作用しなければならない。供与体内の各層は、インシュレータとして作用することができ、供与体の層を通した受容体への熱転写を減速する。加熱時間が短いので、熱転写効率のいかなる低減も、結果として、印刷中の供与層内の有効温度を低くし、その結果、転写される色素濃度が低くなる。印刷ヘッド電圧を高めること、色素供与層内の色素濃度を高めること、又はこれらの組み合わせることによって、短いライン時間に関連する低い印刷濃度を克服することが知られている。より高い印刷ヘッド電圧を印加すると、これはサーマル印刷ヘッドの寿命を短くするおそれがあり、より高い電力供給を必要とし、これらは両方ともコストを増大させる。色素供与層内の色素濃度を高くすると、コストが高くなり、また例えば色素供与要素の保存中に生じるような、望ましくない色素転写の機会が増える。
【０００５】
色素転写システムにおいて使用される色素供与要素及び受容要素の多くに伴う別の問題が存在する。保存中に色素は、温度、湿度、又は両方の変化により結晶化するおそれがある。色素の結晶化は、印刷時に不均一領域を生成し、その結果印刷された画像から色素の脱落をもたらすおそれがある。
【０００６】
マゼンタ色素及び色素複合体の結晶化、光退色、及び濃度は、周知の問題である。種々の速度における十分な印刷濃度、許容し得る光退色、及び許容し得る結晶化度を達成する一方で、申し分のない印刷されたカラートーンを生成する試みにおいて、種々の色素及び色素複合体が導入されている。このような色素及び色素複合体の例は、米国特許第４，８３９，３３６号；同第５，４７６，９４３号；同第５，５３２，２０２号；同第５，３００，４７５号の各明細書；及び再発行３３，８１９に見いだすことができる。類似の色素構造は、米国特許第６，８６６，７０６号明細書に見いだすこともできる。
【発明の開示】
【発明が解決しようとする課題】
【０００７】
改善された耐光堅牢度を提供し、改善された保存特性を有し、より効率的であり、又は１ライン当たり２ｍｓ以下の高い速度を含む種々の速度で印刷したときに十分な濃度を提供するマゼンタ色素複合体が依然として必要である。
【課題を解決するための手段】
【０００８】
マゼンタ色素複合体、マゼンタ色素複合体を含むサーマル供与体、及び供与体を使用したサーマルプリントを形成する方法が提供され、当該マゼンタ色素複合体は、少なくとも、下記構造Ｉの第１のマゼンタ色素：
【０００９】
【化１】
2009521578.tif 000002
【００１０】
（上記式中、Ｘは、ＮＲ3Ｒ4基又はヒドロキシル基であり、Ｒ3及びＲ4は同じか又は異なるものであってよく、そして独立して、アルキル、アルケニル、アリール、アラルキル、又はシクロアルキル基から選択され；Ｙ1及びＹ2は、Ｙ1及びＹ2のうちの一方が窒素原子であることを条件として、それぞれ独立して、炭素原子又は窒素原子から選択され；Ｚは、別の環と縮合されていてもよい５又は６員窒素含有複素環を形成するのに必要な原子団であり；そしてＲ1及びＲ2はそれぞれ独立して、水素原子、ハロゲン原子、アルキル、アルケニル、アルコキシ、アルキルアミノ、アセトアミド、スルホンアミド、アリール、アラルキル、又はシクロアルキル基から選択される）
及び
構造ＩＩの第２のマゼンタ色素：
【００１１】
【化２】
2009521578.tif 000003
【００１２】
（上記式中：
Ｒ1は、炭素原子数１〜１０のアルキル基、炭素原子数５〜７のシクロアルキル基、又は炭素原子数６〜１０のアリール基を表し；
Ｒ2は、炭素原子数１〜１０のアルコキシ基、炭素原子数６〜１０のアリールオキシ基、ナフトキシ、ＮＨＲ5、ＮＲ5Ｒ6を表し；
Ｒ3及びＲ4はそれぞれ独立してＲ1であるか、又はＲ3及びＲ4のいずれか若しくは両方が、５又は６員環を形成するようにアニリノ窒素の結合位置に対してオルト位置で芳香環の炭素原子に結合することができ、又はＲ3とＲ4とが一緒に結合することにより、これらが結合された窒素と一緒に５又は６員複素環を形成することができ；
Ｒ5及びＲ6はそれぞれ独立して、炭素原子数１〜１０のアルキル基、炭素原子数５〜７のシクロアルキル基、又は炭素原子数６〜１０のアリール基を表し、又はＲ5とＲ6とが一緒に結合することにより、これらが結合された窒素と一緒に５又は６員複素環を形成することができ；そして
Ｚは、水素、又は５若しくは６員複素環を完成するために必要な原子を表す）
を含んで成る。追加のマゼンタ色素を組成物に添加することができる。
【発明の効果】
【００１３】
本明細書中に記載されたマゼンタ色素組成物は、改善された光安定性、及び結晶化が低減されるか又は無いというような改善された保存特性を提供する。マゼンタ色素組成物はさらに、より効率的な色素組成物を提供し、特定の電圧及びライン時間において、より高いＤｍａｘを有する。
【発明を実施するための最良の形態】
【００１４】
マゼンタ色素組成物を提供し、当該色素組成物は、改善された光安定性、及び改善された保存特性、及び結晶化が低減されるか又は無いというような改善された保存特性を有するか、又は２ｍｓ／ライン以下の高速印刷時間のような、特定の電圧及びライン時間のところでのより高いＤｍａｘを有するより効率的な色素組成物を提供する。
【００１５】
本発明のマゼンタ色素組成物は、少なくとも２種のマゼンタ色素、すなわち下記のように、構造Ｉから１種、そして構造ＩＩから１種のマゼンタ色素を有する。当業者に知られた１種又は２種以上の追加のマゼンタ色素を組成物に添加することができる。色素組成物特性に著しく影響を及ぼさずに添加することができるマゼンタ色素の例は、下記の構造ＩＩＩ又はＩＶの色素である。
【００１６】
構造Ｉのマゼンタ色素を組成物中に含むことができる。構造Ｉの１種又は２種以上の色素は、組成物の１０〜９０重量％、例えば組成物の１５〜９０重量％、又は２５〜７５重量％の総量で含むことができる。構造Ｉは下記の通りである：
【００１７】
【化３】
2009521578.tif 000004
【００１８】
（上記式中、Ｘは、ＮＲ3Ｒ4基又はヒドロキシル基であり、Ｒ3及びＲ4は同じか又は異なるものであってよく、そして独立して、アルキル、アルケニル、アリール、アラルキル、又はシクロアルキル基から選択され；Ｙ1及びＹ2は、Ｙ1及びＹ2のうちの一方が窒素原子であることを条件として、それぞれ独立して、炭素原子又は窒素原子から選択され；Ｚは、別の環と縮合されていてもよい５又は６員窒素含有複素環を形成するのに必要な原子団を表し；そしてＲ1及びＲ2はそれぞれ独立して、水素原子、ハロゲン原子、アルキル、アルケニル、アルコキシ、アルキルアミノ、アセトアミド、スルホンアミド、アリール、アラルキル、又はシクロアルキル基から選択される。ある態様によれば、構造Ｉにおいて、Ｙ1は炭素原子であってよく、Ｙ2は窒素原子であってよく、ＸはＮＲ3Ｒ4基であってよく、Ｒ3及びＲ4は同じか又は異なるアルキルであってよく、Ｚは５員の窒素含有複素環であってよく、Ｒ1は水素又はアルキル基であってよく、そしてＲ2はアルキル基であってよい。
【００１９】
構造Ｉは下記の通りとなることができる：
【００２０】
【化４】
2009521578.tif 000005
【００２１】
（上記式中、Ｒ3及びＲ4は同じか又は異なるものであってよく、そして独立して、アルキル及びアルケニルから選択され；Ｒ2は、Ｃ1-6アルキル基であってよく；そしてＲ5は、Ｃ1-10アルキル基、Ｃ5-7シクロアルキル基、又はＣ6-10アリール基であってよい）。ある態様によれば、構造Ｉの色素は下記の通りとなることができる。
【００２２】
【化５】
2009521578.tif 000006
【００２３】
構造Ｉ、Ｉａ及びＩｂの色素の形成方法は、当業者に知られており、例えば米国特許第５，４７６，９４３号明細書及び同第５，５３２，２０２号明細書に見いだすことができる。
【００２４】
構造ＩＩのマゼンタ色素を組成物中に含むことができる。構造ＩＩの１種又は２種以上の色素は、組成物の１０〜９０重量％、例えば組成物の１０〜８５重量％、又は２５〜７５重量％の総量で含むことができる。構造ＩＩは下記式を有する：
【００２５】
【化６】
2009521578.tif 000007
【００２６】
（上記式中：
Ｒ1は、炭素原子数１〜１０のアルキル基、炭素原子数５〜７のシクロアルキル基、又は炭素原子数６〜１０のアリール基を表し；
Ｒ2は、炭素原子数１〜１０のアルコキシ基、炭素原子数６〜１０のアリールオキシ基、ナフトキシ、ＮＨＲ5、ＮＲ5Ｒ6を表し；
Ｒ3及びＲ4はそれぞれ独立してＲ1であるか、又はＲ3及びＲ4のいずれか又は両方が、５又は６員環を形成するようにアニリノ窒素の結合位置に対してオルト位置で芳香環の炭素原子に結合することができ、又はＲ3とＲ4とが結合することにより、これらが結合された窒素と一緒に５又は６員複素環を形成することができ；
Ｒ5及びＲ6はそれぞれ独立して、炭素原子数１〜１０のアルキル基、炭素原子数５〜７のシクロアルキル基、又は炭素原子数６〜１０のアリール基を表し、又はＲ5とＲ6とが一緒に結合することにより、これらが結合された窒素と一緒に５又は６員複素環を形成することができ；そして
Ｚは、水素、又は５又は６員複素環を完成するために必要な原子を表す）。
【００２７】
ある態様によれば、構造ＩＩにおいて、Ｒ1はフェニル又はメチルであってよく；Ｒ3及びＲ4はそれぞれ独立して、メチル又はエチルから選択することができ；そしてＲ2はＮＲ5Ｒ6であってよく、Ｒ5及びＲ6のそれぞれは独立して、メチル又はエチルから選択される。ある態様によれば、構造ＩＩは下記の通りとなることができる。
【００２８】
【化７】
2009521578.tif 000008
【００２９】
マゼンタ色素複合体は、構造Ｉｂと構造ＩＩａとの複合体であることが可能である。
【００３０】
構造Ｉ及びＩＩのマゼンタ色素を含むマゼンタ色素複合体に、当業者に知られている追加のマゼンタ色素を添加することができる。例えば、周知のマゼンタ色素は、MS Red G (Mitsui Toatsu Chemicals, Inc.製のDisperse Red 60)、Macrolex Violet R(Bayer製のDisperse Violet 26)、及び構造ＩＩ及びＩＶ（下記）の色素を含む。追加の色素の例は、下記構造ＩＩＩの色素、下記構造ＩＶの色素、又はこれらの組み合わせを含むことができる。
【００３１】
構造ＩＩＩの色素は下記の通りである：
【００３２】
【化８】
2009521578.tif 000009
【００３３】
（上記式中、Ｒ1及びＲ2はそれぞれ独立して、水素、ヒドロキシル、ハロゲン、Ｃ1-4アルキル、又はＣ1-4アルコキシから選択される）。ある態様によれば、Ｒ1及びＲ2は水素となることができ、構造ＩＩＩａの色素を形成する。
【００３４】
【化９】
2009521578.tif 000010
【００３５】
構造ＩＶの色素は、下記の通りである：
【００３６】
【化１０】
2009521578.tif 000011
【００３７】
（上記式中、Ｒ1及びＲ2はそれぞれ独立して、水素、Ｃ1-6アルキル又はアリル、Ｃ5-7シクロアルキル、Ｃ5-10アリールであり、又はＲ1とＲ2とが一緒に結合することにより、Ｒ1又はＲ2が結合された窒素、及び該窒素原子に結合された炭素に対してオルトのどちらかの炭素原子を含むことができる５又は６員複素環を形成することができ；
Ｒ3は、水素、Ｃ1-6アルキル、Ｃ5-10アリール、アルキルチオ、又はハロゲンであり；
Ｒ4は、シアノ、チオシアナト、アルキルチオ、又はアルコキシカルボニルであり；そして
Ｒ5は、Ｃ1-6アルキル、Ｃ5-10アリール、又はＮＨＡであり、Ａはアシル又はスルホニル基である）。構造ＩＶの色素の例は：
【００３８】
【化１１】
2009521578.tif 000012
【００３９】
を含む。
【００４０】
本明細書中に記載されたマゼンタ色素複合体は、サーマル印刷によって画像を形成するために、サーマル色素供与要素の色素供与層内に使用することができる。色素供与層は、マゼンタ色素複合体を単独で含むことができ、又はサーマル印刷に適した色素を含有する複数の色領域（パッチ）を含むこともできる。本明細書中に使用される「色素」という用語は、１種又は２種以上の染料、顔料、着色剤、又はこれらの組み合わせであってよく、又は任意選択的に、当業者に知られているようなバインダー又はキャリヤ中に存在することができる。
【００４１】
サーマル印刷中、１つ又は２つ以上の色領域の少なくとも一部を、色素供与要素の色素供与層から受容要素に転写し、受容要素上にカラー画像を形成することができる。色素供与層は、色素を有さないラミネート領域（パッチ）を含むことができる。ラミネート領域は、色素供与要素上の１つ又は２つ以上の色領域に続くことができる。サーマル印刷中、ラミネート領域全体を受容要素に転写することができる。色素供与層は１つ又は２つ以上の色領域、及び１つ又は２つ以上のラミネート領域を含むことができる。例えば、色素供与層は、３色パッチ、例えばイエロー、マゼンタ、及びシアンと、受容要素上に保護ラミネートを有する三色画像を形成するための透明ラミネートパッチとを含むことができる。
【００４２】
色素供与要素の色素供与層内には、熱によって転写可能な任意の色素を使用することができる。この色素は、色相、耐光堅牢性、並びに色素供与層バインダー中及び色素画像受容層バインダー中での色素の可溶性を考慮することによって、選択することができる。好適なマゼンタ色素複合体は上述の通りである。
【００４３】
更なるマゼンタ、イエロー、及びシアン色素を含む更なる好適な色素の一例としては、ジアリールメタン色素；トリアリールメタン色素；チアゾール色素、例えば5-アリールイソチアゾールアゾ色素；メチン色素、例えばメロシアニン色素（例えばアミノピラゾロンメロシアニン色素）；アゾメチン色素、例えばインドアニリン、アセトフェノンアゾメチン、ピラゾロアゾメチン、イミダゾールアゾメチン、イミダゾアゾメチン、ピリドンアゾメチン、及びトリシアノプロペンアゾメチン色素；キサンテン色素；オキサジン色素；シアノメチレン色素、例えばジシアノスチレン及びトリシアノスチレン色素；チアジン色素；アジン色素；アクリジン色素；アゾ色素、例えばベンゼンアゾ、ピリドンアゾ、チオフェンアゾ、イソチアゾールアゾ、ピロールアゾ、ピラールアゾ、イミダゾールアゾ、チアジアゾールアゾ、トリアゾールアゾ、及びジアゾ色素；アリーリデン色素、例えばアルファ-シアノアリーリデンピラゾロン、及びアミノピラゾロンアリーリデン色素；スピロピラン色素；インドリノスピロピラン色素；フルオラン色素；ローダミンラクタム色素；ナフトキノン色素、例えば2-カルバモイル-4-[N-(p置換型アミノアリール)イミノ]-1,4-ナフタキノン；アントラキノン色素；及びキノフタロン色素が挙げられる。
【００４４】
ここで使用可能な色素の具体例は：
C.I.(カラーインデックス）Disperse Yellow 51, 3, 54, 79, 60, 23, 7,及び141;
C.I. Disperse Blue 24, 56, 14, 301, 334, 165, 19, 72, 87, 287, 154, 26,及び354;
C.I. Disperse Red 135, 146, 59, 1, 73, 60, 及び167;
C.I. Disperse Orange 149;
C.I. Disperse Violet 4, 13, 26, 36, 56, 及び31;
C.I. Disperse Yellow 56, 14, 16, 29, 201, 及び231;
C.I. Solvent Blue 70, 35, 63, 36, 50, 49, 111, 105, 97, 及び11;
C.I. Solvent Red 135, 81, 18, 25, 19, 23, 24, 143, 146, 及び182;
C.I. Solvent Violet 13;
C.I. Solvent Black 3;
C.I. Solvent Yellow 93;及び
C.I. Solvent Green 3
を含むことができる。
【００４５】
使用することのできる昇華可能又は拡散可能な色素の更なる例は、アントラキノン色素、例えばSumikaron Violet RS（登録商標）(Sumitomo Chemical Co., Ltd.の製品)、Dianix Fast Violet 3R-FS（登録商標）(Mitsubishi Chemical Corporationの製品)、及びKayalon Polyol Brilliant Blue N-BGM（登録商標）、及びKST Black 146（登録商標）(Nippon Kayaku Co., Ltd.の製品)；アゾ色素、例えばKayalon Polyol Brilliant Blue BM（登録商標）、Kayalon Polyol Dark Blue 2BM（登録商標）、及びKST Black KR（登録商標）(Nippon Kayaku Co., Ltd.の製品)、Sumickaron Diazo Black 5G（登録商標）(Sumitomo Chemical Co., Ltd.の製品)、及びMiktazol Black 5GH（登録商標）(Mitsui Toatsu Chemicals, Inc.の製品)；直接色素、例えばDirect Dark Green B（登録商標）(Mitsubishi Chemical Corporationの製品)、及びDirect Brown M（登録商標）及びDirect Fast Black D（登録商標）(Nippon Kayaku Co., Ltd.の製品)；酸性色素、例えばKayanol Milling Cyanine 5R（登録商標） (Nippon Kayaku Co., Ltd.の製品)；塩基性色素、例えばSumicacryl Blue 6G（登録商標）(Sumitomo Chemical Co., Ltd.の製品)、及びAizen Malachite Green（登録商標）(Hodogaya Chemical Co., Ltd.の製品)を含む。
【００４６】
他の好適なシアン色素は、Kayaset Blue 714 (Solvent Blue 63、Nippon Kayaku Co., Ltd.製)、Phorone Brilliant Blue S-R (Disperse Blue 354、Sandoz K.K.製)、Waxoline AP-FW(Solvent Blue 36、ICI製)、及び構造
【００４７】
【化１２】
2009521578.tif 000013
【００４８】
及び
【００４９】
【化１３】
2009521578.tif 000014
【００５０】
のシアン色素を含むことができ、
上記式中、Ｒ１及びＲ２はそれぞれ独立して、アルキル基、シクロアルキル基、アリール基、複素環式基を表し、又はＲ１とＲ２とが一緒に、複素環を閉じるために必要な原子を表し、又はＲ１及び／若しくはＲ２は、Ｒ６及び／若しくはＲ７と一緒に、ベンゼン環上で縮合された複素環を閉じるために必要な原子を表し；Ｒ３及びＲ４はそれぞれ独立して、アルキル基、又はアルコキシ基を表し；Ｒ５、Ｒ６、Ｒ７及びＲ８はそれぞれ独立して、水素、アルキル基、シクロアルキル基、アリール基、アルコキシ基、アリールオキシ基、カルボナミド基、スルファミド基、ヒドロキシ、ハロゲン、ＮＨＳＯ2Ｒ9、ＮＨＣＯＲ9、ＯＳＯ2Ｒ9、若しくはＯＣＯＲ9を表し、又はＲ５とＲ６とが一緒にそして/又はＲ７とＲ８とが一緒に、ベンゼン環上で縮合された１つ又は２つ以上の複素環を閉じるために必要な原子を表し、又はＲ６及び／若しくはＲ７が、Ｒ１及び／若しくはＲ２と一緒に、ベンゼン環上で縮合された複素環を閉じるために必要な原子を表し；そしてＲ９は、アルキル基、シクロアルキル基、アリール基、及び複素環式基を表す。
【００５１】
他の好適なイエロー色素は、Phorone Brilliant Yellow S-6 GL (Disperse Yellow 231、Sandoz K.K.製)、及びMacrolex Yellow 6G (Disperse Yellow 201、Bayer製)、及び構造
【００５２】
【化１４】
2009521578.tif 000015
【００５３】
のイエロー色素を含むことができる。
【００５４】
有用な色素の更なる例は、米国特許第４，５４１，８３０号；同第４，６９８，６５１号；同第４，６９５，２８７号；同第４，７０１，４３９号；同第４，７５７，０４６号；同第４，７４３，５８２号；同第４，７６９，３６０号；同第４，７５３，９２２号；同第５，０２６，６７７号；同第５，１０１，０３５号；同第５，１４２，０８９号；同第５，８０４，５３１号；及び同第６，２６５，３４５号の各明細書、並びに米国特許出願第２００３／０１８１３３１号明細書に見いだすことができる。
【００５５】
モノクローム色素供与層又はブラック色素供与層を得るために、色素は単独又は組み合わせで用いることができる。色素は被覆量０．０５ｇ／ｍ2〜１ｇ／ｍ2の量で使用することができる。種々の態様によれば、色素は、疎水性であることが可能である。
【００５６】
各色素供与層パッチは、層内の全成分の総乾燥重量に対して、２０重量％〜９０重量％であってよい。多量の色素が、効率の増大のために望ましいが、しかしより多量の色素は、供与体／受容体の粘着の発生率を高くするおそれがある。色素供与層の効率に応じて、異なる色素供与層と同じ効率を達成するために、より少量の色素を使用することができる。色素パーセントは、具体的な供与体と受容体との組み合わせに照らして理想的に選ばれる。供与体内の色素量を変化させることにより、種々異なる色素パッチ、例えばシアン、マゼンタ、及びイエローパッチの間の効率を調和させるのを助けることができる。例えば、イエローパッチ及び／又はマゼンタパッチの色素量は、層内の全成分の総乾燥重量に対して、２０重量％〜７５重量％、例えば３０重量％〜５０重量％であってよい。シアンパッチの色素量は、層内の全成分の総乾燥重量に対して、４０重量％〜９０重量％、例えば５５重量％〜７５重量％であってよい。
【００５７】
色素供与層の各カラーパッチを形成するために、高分子バインダー中に１種又は２種以上の色素を分散させることができる。バインダーは、０．０５ｇ／ｍ2〜５ｇ／ｍ2の量で使用することができる。高分子バインダーは例えば、ポリカーボネート；ポリスチレン-コ-アクリロニトリル；ポリスルホン；ポリフェニレンオキシド；セルロース誘導体、例えば酢酸水素フタル酸セルロース、酢酸セルロース、酢酸プロピオン酸セルロース、酢酸酪酸セルロース、又は三酢酸セルロース；又はこれらの組み合わせであることが可能である。
【００５８】
色素供与層は、カラー色素パッチ毎に、バインダーに対する色素の比を有することができる。例えば、バインダーに対するイエロー色素の比は、０．３〜１．２、又は０．５〜１．０であってよい。バインダーに対するマゼンタ色素の比は、０．５〜１．５、又は０．８〜１．２であってよい。バインダーに対するシアン色素の比は、１．０〜２．５、又は１．５〜２．０であってよい。
【００５９】
色素供与要素の色素供与層は、支持体上に形成又は塗布することができる。色素供与層組成物は、塗布を目的として、溶剤中に溶解することができる。色素供与層は、例えばグラビア法、スピン塗布法、溶剤塗布法、押し出し塗布法、又は当業者に知られている他の方法によって、支持体上に形成又は塗布することができる。
【００６０】
支持体は、サーマル印刷の熱に耐えることができる任意の材料から形成することができる。種々の態様によれば、支持体は印刷中、寸法安定であることが可能である。好適な材料は、ポリエステル、例えばポリエチレンテレフタレート及びポリエチレンナフタレート；ポリアミド；ポリカーボネート；グラシン紙；コンデンサー紙；セルロースエステル、例えばセルロースアセテート；フッ素ポリマー、例えばポリフッ化ビニリデン、及びポリテトラフルオロエチレン-コ-ヘキサフルオロプロピレン；ポリエーテル、例えばポリオキシメチレン；ポリアセタール；ポリスチレン；ポリオレフィン、例えばポリエチレン、ポリプロピレン、及びメチルペンタンポリマー；及びポリイミド、例えばポリイミド-アミド及びポリエーテル-イミド；及びこれらの組み合わせを含むことができる。支持体は、厚さ１μｍ〜３０μｍ、例えば３μｍ〜７μｍを有することができる。
【００６１】
種々の態様によれば、支持体と色素供与層との間に、下塗り層、例えば接着層又は繋ぎ層（tie layer）、色素バリヤ層、又はこれらの組み合わせを塗布することができる。下塗り層は１つ又は２つ以上の層であってよい。接着層又は繋ぎ層は、色素供与層を支持体に接着させることができる。好適な接着剤は当業者に知られており、例えばE.I. DuPont de Nemours and Companyから入手されるTyzor TBT（登録商標）である。色素バリヤ層は、親水性ポリマーを含むことができる。色素バリヤ層は、改善された色素転写濃度を提供することができる。
【００６２】
印刷ヘッドが色素供与要素に粘着するのを低減又は防止するために、色素供与要素はスリップ層を含むことができる。スリップ層は、支持体の、色素供与層とは反対側に塗布することができる。スリップ層は滑剤材料、例えば、高分子バインダーを有するか又は有さない、界面活性剤、液状滑剤、固体状滑剤、又はこれらの混合物を含むことができる。好適な滑剤材料は、油、又は１００℃未満で溶融する半結晶性有機固形物、例えばポリ(ビニルステアレート)、蜜蝋、ペルフルオロ化アルキルエステルポリエーテル、ポリカプロラクトン、カルボワックス、ポリエチレンホモポリマー、又はポリエチレングリコールを含むことができる。滑剤材料は、シロキサン含有ポリマー、又はシロキサン含有ポリマーであってもよい。好適なポリマーは、グラフトコポリマー、ブロックポリマー、コポリマー、及びポリマーブレンド、又は混合物を含むことができる。スリップ層に適した高分子バインダーは、ポリビニルアルコール-コ-ブチラール、ポリビニルアルコール-コ-ビニルアセタール、ポリスチレン、ポリビニルアセテート、酢酸酪酸セルロース、酢酸セルロース、エチルセルロース、及び当業者に知られている他のバインダーを含むことができる。好適なスリップ層の例は、例えば米国特許出願公開第２００５／０００９６９８号明細書、同第２００５／０００９６９９号明細書、及び同第２００５／０００９７００号明細書に記載されたものを含むことができる。スリップ層中に使用される滑剤材料の量は、少なくとも部分的に滑剤材料のタイプに依存するが、しかし０．００１〜２ｇ／ｍ2の範囲内にあることが可能であるものの、必要に応じてより少ない、又はより多い滑剤材料を使用することができる。高分子バインダーを使用する場合、滑剤材料は、高分子バインダーの０．１〜５０重量％、好ましくは０．５〜４０重量％の範囲内で存在することができる。
【００６３】
色素供与要素は、印刷中の色素供与要素と受容要素との間の粘着を低減又は排除するために、粘着防止剤を含むことができる。粘着防止剤は、これが色素供与要素の層を通って色素供与層に拡散するか、又はスリップ層から色素供与層へ移ることができる限り、色素供与要素のいずれの層にも存在することができる。例えば、粘着防止剤は、色素供与層の１つ又は２つ以上のパッチ内、支持体内、接着層内、色素バリヤ層内、スリップ層内、又はこれらの組み合わせ内に存在することができる。種々の態様によれば、粘着防止剤は、スリップ層内、色素供与層内、又はその両方に存在することができる。種々の態様によれば、粘着防止剤は、色素供与層内に存在する。粘着防止剤は、色素供与層の１つ又は２つ以上のカラーパッチ、又はこれらの組み合わせ内に存在することができる。色素供与層内に２つ以上の色素パッチが存在する場合、粘着防止剤は、印刷されるべき色素供与装置の最後のパッチ、典型的にはシアン層内に存在することができる。しかしながら、色素パッチは任意の順序を成すことができる。シアン、マゼンタ、及びイエローの反復パッチが、この順序で色素供与要素内に使用される場合、イエローパッチは、それぞれ一続きで印刷される最後のパッチとして、粘着防止剤を含むことができる。粘着防止剤は、シリコーン含有ポリマー又はシロキサン含有ポリマーであってよい。好適なポリマーは、グラフトコポリマー、ブロックポリマー、コポリマー、及びポリマーブレンド又は混合物を含むことができる。好適な粘着防止剤は、例えば、米国特許出願公開第２００５／００５９５５０号明細書、及び同第２００５／００５９５５２号明細書に記載されている。
【００６４】
任意選択的に、色素供与要素、例えば色素供与層、スリップ層、又はその両方に、当業者に知られている剥離剤を添加することもできる。好適な剥離剤は、例えば米国特許第４，７４０，４９６号明細書及び同第５，７６３，３５８号明細書に記載されたものを含むことができる。
【００６５】
種々の態様によれば、色素供与層は可塑剤を含有しないことが可能である。色素供与層内に可塑剤を含むことにより、色素供与体の効率を高めることができる。色素供与要素は、当業者に知られている可塑剤、例えば米国特許第５，８３０，８２４号明細書及び同第５，７５０，４６５号明細書、並びにこれらに開示された参考文献に記載されたものを含むことができる。好適な可塑剤は、ガラス転移温度（Ｔｇ）２５℃未満、融点（Ｔｍ）２５℃未満、又はその両方を有する化合物として定義することができる。本発明にとって有用な可塑剤は、低分子量可塑剤、及び高分子量可塑剤、例えばオリゴマー又はポリマー可塑剤を含むことができる。好適な可塑剤の例は、脂肪族ポリエステル、エポキシ化オイル、塩素化炭化水素、ポリエチレングリコール、ポリプロピレングリコール、及びポリビニルエチルエーテル（ＰＶＥＥ）を含むことができる。可塑剤の分子量は、印刷中の色素受容層への可塑剤の転移を最小限にするために４５０以上であってよい。可塑剤は、バインダーの１〜５０重量％、例えば５〜３５重量％の量で存在することができる。
【００６６】
可塑剤として好適な脂肪族ポリエステルは、コハク酸、グルタル酸、アジピン酸、ピメリン酸、スベリン酸、アゼライン酸、及びセバシン酸から誘導することができる。脂肪族ポリエステルは、1つ又は２つ以上の官能性末端基、例えばカルボキシル、ヒドロキシル、又はアルコキシル基を有することができ、それぞれのアルコキシル基の炭素原子数は１〜１８であってよい。好適な脂肪族ポリエステルの例は、Drapex可塑剤(米国コネチカット州、Middlebury在、Crompton/Witco Corporation)、例えばDrapex 429、及びAdmex可塑剤(米国イリノイ州、Rosemont在、Velsicol Chemical Corporation)、例えばAdmex 429、及び全て米国イリノイ州シカゴ在、CP Hall Companyから入手されるParaplex G25、Plasthall HA7A、Plasthall P650、Plasthall P-7092を含むことができる。
【００６７】
可塑剤として好適なエポキシ化油は、部分的又は完全にエポキシ化された天然油、及び部分的又は完全にエポキシ化された誘導体化天然油、例えば、全てCP Hall Companyから入手される、Paraplex G-60、Paraplex G-62、及びPlasthall ESOとして販売されているエポキシ化大豆油；Plasthall ELOとして販売されているエポキシ化アマニ油；又はPlasthall S-73として販売されているエポキシ化タル油酸オクチルを含むことができる。
【００６８】
可塑剤として使用するのに適した塩素化炭化水素は、全てが塩素置換を有することができるメチレン、メチル、メタン、又はアルケン基から成る長鎖炭化水素又はパラフィンを含むことができる。長鎖炭化水素の長さは、炭素原子数８〜３０、例えば炭素原子数１２〜２４であってよい。鎖は分枝状であってよい。パラフィン中の塩素の量は、２５〜７５重量％、例えば４０〜７０重量％であってよい。塩素化パラフィンの混合物を使用することもできる。ある態様によれば、塩素化パラフィンは式ＣxＨyＣzを有することができ、ｘは１１〜２４であり、ｙは１４〜４３であり、そしてｚは３〜１０である。好適な塩素化炭化水素の例は、米国テキサス州Dallas在、Occidental Chemical Corp.によって販売されているChlorowax液、及び米国オハイオ州Dover在、Dover Chemical Corp.によって販売されているParoilパラフィン、例えばChlorowax 40及びParoil 170HVを含むことができる。
【００６９】
可塑剤として使用するのに適したポリエチレングリコール、及びポリプロピレングリコールは、無置換型末端基（ＯＨ）を有することができ、又はこれらは、１つ又は２つ以上の官能基、例えばアルコキシ基又は脂肪酸と置換することができ、ここで各アルコキシ基又は脂肪酸の炭素原子数は１〜１８であってよい。好適なポリエチレングリコール、及びポリプロピレングリコールは、C.P. Hall Co.から入手されるTegMer 809ポリエチレングリコール、及び米国ニューヨーク州Ontario、Scientific Polymer Productsから入手されるPPG #483ポリプロピレングリコールを含むことができる。
【００７０】
色素供与層はビーズを含むことができる。ビーズの粒子サイズは、０．５〜２０μｍ、好ましくは２．０〜１５μｍであってよい。ビーズは、巻き上げられた色素供与体ロールの圧縮力下でスペーサビーズとして作用し、促進老化条件下におけるセンシトメトリーの変化によって測定した、色素供与層からスリップ層へ転移される材料、又はラミネート層内の望ましくない色素の出現、又は色素供与要素、例えばスリップ層の裏側から色素供与層への転移を低減することにより、色素供与体ロールの原料保存力を改善することができる。ビーズの使用により、斑点を低減し、そして画質を改善することができる。ビーズは、意図された目的にとって効果的な任意の量で用いることができる。一般に、０．００３〜０．２０ｇ／ｍ2の被覆量で、良好な結果が得られている。色素供与層に適したビーズは、スリップ層内に使用することもできる。
【００７１】
色素供与層内のビーズは、架橋型エラストマービーズであってよい。ビーズのガラス転移温度（Ｔｇ）は４５℃以下、例えば１０℃以下であってよい。エラストマービーズは、アクリルポリマー又はコポリマー、例えばブチル-、エチル-、プロピル-、ヘキシル-、2-エチルヘキシル-、2-クロロエチル-、4-クロロブチル-、又は2-エトキシエチル-アクリレート又はメタクリレート；アクリル酸；メタクリル酸；ヒドロキシエチルアクリレート；スチレンコポリマー、例えばスチレン-ブタジエン、スチレン-アクリロニトリル-ブタジエン、スチレン-イソプレン、又は水素化スチレン-ブタジエン；又はこれらの混合物から形成することができる。エラストマービーズは、種々の架橋剤で架橋することができ、これらの架橋剤は、エラストマーコポリマーの部分、例えばジビニルベンゼン；エチレングリコールジアクリレート；1,4-シクロヘキシレン-ビス(オキシエチル)ジメタクリレート；1,4-シクロヘキシレン-ビス(オキシプロピル)ジアクリレート；1,4-シクロヘキシレン-ビス(オキシプロピル)ジメタクリレート；及びジエチレングリコールジメタクリレートであってよい。エラストマービーズは１〜４０重量％、例えば５〜４０重量％の架橋剤を有することができる。
【００７２】
色素供与層内のビーズは、硬質高分子ビーズであってよい。好適なビーズは、ジビニルベンゼンビーズ、少なくとも２０重量％のジビニルベンゼンで架橋されたポリスチレンのビーズ、及び少なくとも２０重量％のジビニルベンゼンで架橋されたポリ(メチルメタクリレート)のビーズ、エチレングリコールジメタクリレート、1,4-シクロヘキシレン-ビス(オキシエチル)ジメタクリレート、1,4-シクロヘキシレン-ビス(オキシプロピル)ジメタクリレート、又は当業者に知られたその他の架橋モノマーを含むことができる。
【００７３】
色素供与要素は、１つ又は２つ以上のカラーパッチから成るシート、又はラミネート、又は連続ロール又はリボンであってよい。連続ロール又はリボンは、モノクロームカラーから成る１つのパッチ又はラミネートを含むことができ、又は種々異なるパッチの交互領域、例えばシアン、マゼンタ、イエロー、又はブラックから成る１つ又は２つ以上の色素パッチ、１つ又は２つ以上のラミネートパッチ、又はこれらの組み合わせを有することができる。
【００７４】
本明細書中に記載された色素供与要素と一緒に使用するのに適した受容要素は、当業者に知られた任意の受容要素であってよい。例えば、受容要素は、支持体上に色素画像受容層を有することができる。支持体は透明フィルムであってよい。透明支持体は、セルロース誘導体、例えばセルロースエステル、三酢酸セルロース、二酢酸セルロース、酢酸プロピオン酸セルロース、酢酸酪酸セルロース；ポリエステル、例えばポリエチレンテレフタレート、ポリエチレンナフタレート、ポリ1,4-シクロヘキサンジメチレンテレフタレート、ポリブチレンテレフタレート、及びこれらのコポリマー；ポリイミド；ポリアミド；ポリカーボネート；ポリスチレン；ポリ(ビニルアルコール-コ-ビニルアセタール)；ポリオレフィン、例えばポリエチレン又はポリプロピレン；ポリスルホン；ポリアクリレート；ポリエーテルイミド；及びこれらの混合物を含む。不透明支持体は、普通紙；塗被紙、合成紙、印画紙支持体、溶融押し出し塗被紙、及びラミネート紙、例えば二軸延伸支持体ラミネートを含むことができる。受容体として使用するのに適した二軸延伸支持体ラミネートは、米国特許第５，８５３，９６５号；同第５，８６６，２８２号；同第５，８７４，２０５号；同第５，８８８，６４３号；同第５，８８８，６８１号；同第５，８８８，６８３号；同第５，８８８，７１４号の各明細書に記載されている。二軸延伸支持体は、紙ベース、及び二軸延伸ポリオレフィンシート、例えば紙ベースの一方又は両側にラミネートされたポリプロピレンを含むことができる。支持体は、反射紙、例えばバリタ塗被紙、白ポリエステル(白色顔料が内蔵されたポリエステル)、アイボリー紙、コンデンサー紙、又は合成紙、例えばデラウェア州Wilminton在、E.I. DuPont de Nemours and CompanyによるDuPont Tyvek（登録商標）であってよい。支持体は、任意の所望の厚さ、例えば１０μｍ〜１０００μｍで用いることができる。色素画像受容層のための支持体の例は、同一譲受人による米国特許第５，２４４，８６１号明細書及び同第５，９２８，９９０号明細書、及び欧州特許出願公開第０６７１２８１号明細書に開示されている。当業者に知られた他の好適な支持体を使用することもできる。種々の態様によれば、支持体は、ベース層と１つ又は２つ以上の追加の層とを含む複合構造又はラミネート構造であってよい。ベース層は、２種以上の材料、例えばミクロボイド含有層、発泡層、ミクロボイド非含有層、合成紙、天然紙、及びポリマーのうちの１つ又は２つ以上の組み合わせを含むことができる。
【００７５】
受容要素の色素画像受容層は、例えばポリカーボネート、ポリウレタン、ポリエステル、ポリ塩化ビニル、ポリスチレン-コ-アクリロニトリル、ポリカプロラクトン、ポリ塩化ビニル-コ-酢酸ビニル、ポリエチレン-コ-酢酸ビニル、ポリビニルアセタール、例えばポリビニルブチラール又はポリビニルヘプタール、米国特許第６，３６１，１３１号明細書に記載されたものを含むポリメタクリレート、又はこれらの組み合わせであってよい。色素画像受容層は、色素供与要素の色素供与層から色素を受容する所期目的にとって効果的な任意の量で、受容要素支持体上に塗布することができる。例えば、色素画像受容層は、１ｇ／ｍ2〜５ｇ／ｍ2の量で塗布することができる。支持体と色素画像受容層との間には、追加の高分子層が存在することができる。追加の層は、着色、付着、静電防止特性を提供することができ、色素バリヤとして作用し、媒染層として作用し、又はこれらの組み合わせとして作用することができる。例えば、ポリオレフィン、例えばポリエチレン又はポリプロピレンが存在することが可能である。反射力を提供するために、白色顔料、例えば二酸化チタン、酸化亜鉛などを、高分子層に添加することができる。色素画像受容層に対する付着力を改善するために、高分子層上に下塗り層を任意選択的に使用することができる。これは、接着層又は繋ぎ層と呼ぶことができる。下塗り層の例は、米国特許第４，７４８，１５０号明細書、同第４，９６５，２３８号明細書、同第４，９６５，２３９号明細書、及び同第４，９６５，２４１号明細書に開示されている。当業者に知られた静電防止層を受容要素内に使用することもできる。受容要素は裏層を含むこともできる。裏層の好適な例は、米国特許第５，０１１，８１４号明細書、及び同第５，０９６，８７５号明細書に開示されているものを含む。
【００７６】
色素画像受容層、又は色素画像受容層上の上塗り層は、剥離剤、例えば技術分野において従来通りのシリコーン又はフッ素系化合物を含有することができる。種々の剥離層の例が、米国特許第４，８２０，６８７号明細書、及び同第４，６９５，２８６号明細書に開示されている。
【００７７】
受容要素は、供与要素に関して説明したような粘着防止剤を含むこともできる。種々の態様によれば、受容要素及び色素供与要素は、同じ粘着防止剤を含むことができる。
【００７８】
色素画像受容層は、例えば印刷、溶液塗布、浸漬塗布、及び押し出し塗布を含む当業者に知られた任意の方法によって支持体上に形成することができる。色素画像受容層が押し出される場合、プロセスは、（ａ）熱可塑性材料を含む溶融物を形成し；（ｂ）溶融物を単層フィルム、又は複合（多層又はラミネート）フィルムから成る層として押し出すか又は同時押し出しし、；そして（ｃ）押し出されたフィルムを、受容要素のための支持体に適用する、ことを含むことができる。
【００７９】
色素供与要素と受容要素とは、色素供与要素の色素供与層が受容要素の色素画像受容層に隣接するような重ね合わせ関係に置かれると、印刷集成体を形成することができる。印刷集成体が印刷ヘッドを通過するようにすることにより、画像を形成することができ、この場合、印刷ヘッドは、色素供与要素の、受容要素とは反対側に配置される。印刷ヘッドは、像様又はパッチ様に色素供与要素に熱を加え、色素供与層内の色素又はラミネートを、受容要素の色素画像受容層に転写させることができる。
【００８０】
印刷集成体と一緒に使用することができるサーマル印刷ヘッドが、商業的に入手可能であり、当業者に知られている。サーマル印刷ヘッドの一例としては、Fujitsu Thermal Head (FTP-040 MCSOO1)、TDK Thermal Head F415 HH7-1089、Rohm Thermal Head KE 2008-F3、Shinkoヘッド(TH300U162P-001)、Toshiba(TPH162R1、及びTPH207R1A)が挙げられる。
【００８１】
本明細書中に記載されたマゼンタ色素組成物は、改善された光退色安定性、改善された保存特性、又はより高い効率のうちの１つ又は２つ以上を示すことができ、より高いライン速度においても、十分な濃度の画像を提供することができる。本発明についてさらに説明するために、例をここに挙げる。
【実施例】
【００８２】
ここでの例において使用される材料は下記のものを含む：デラウェア州Wilminton在、Hercules ChemicalのAqualon N50エチルセルロース（４８．０〜４９．５％エトキシル含量）、及びCP Hall CompanyのParaplex G25セバシン酸ポリエステル（Ｔm-２０℃、Ｍw８０００）。
【００８３】
受容体
総厚約２００μｍ、及びサーマル色素受容層厚約３μｍを有する下記組成の受容体を調製した。受容体は、調製された紙支持体上に下塗り層と色素受容層とを溶剤塗布することにより調製した。受容体組成は、全ての例に関して同じであった。
【００８４】
【表１】
2009521578.tif 000016
【００８５】
イエロー供与要素：
４．５μｍのポリエチレンテレフタレート支持体の第１の側に、下記層を下記の順番で塗布することにより、例１に使用するためのイエロー色素供与要素を調製した：
（１）n-プロピルアセテートとn-ブチルアルコールとの溶剤混合物から塗布されるチタンアルコキシド（E.I. DuPont de Nemours and CompanyのTyzor TBT（登録商標））（０．１６ｇ／ｍ2）の下塗り層；及び
（２）７５重量％のトルエン、２０重量％のメタノール、及び５重量％のシクロペンタノンの溶剤混合物から塗布される、下に示す次のイエロー色素：０．０７８５ｇ／ｍ2のイエロー色素＃１及び０．０９７８ｇ／ｍ2のイエロー色素＃２、０．２２８３ｇ／ｍ2のAqualon N50 (デラウェア州Wilminton在、Hercules Chemical)バインダー、及び０．００３７ｇ／ｍ2の２μｍのジニビルベンゼンビーズの組成物を含有する色素供与層。
【００８６】
【化１５】
2009521578.tif 000017
【００８７】
支持体の第２の側に、下記層を下記の順番で塗布することにより、スリップ層を調製した：
（１）n-プロピルアセテートとn-ブチルアルコールとの溶剤混合物から塗布されるチタンアルコキシド（Tyzor TBT（登録商標））（０．１６ｇ／ｍ2）の下塗り層；及び
（２）７５重量％のトルエン、２０重量％のメタノール、及び５重量％のシクロペンタノンの溶剤混合物から塗布される、Polywax 400（登録商標）のエチレンポリマー（０．０２ｇ／ｍ2）、Vybar 103（登録商標）のポリアルファオレフィン（０．０２ｇ／ｍ2）、及びCeremer 1608（登録商標）の無水マレイン酸コポリマー（０．０２ｇ／ｍ2）（全てテキサス州Sugar Land在、Baker-Petrolite Polymersから入手）、ポリ(ビニルアセタール)バインダー（０．４１ｇ／ｍ2）(日本国、SekisuiのKS-1)を含有するスリップ層。
【００８８】
ラミネート層：
６μｍポリエチレンテレフタレート支持体の裏側に、下記層を順番に塗布することにより、ラミネート供与要素を調製した：
（１）n-プロピルアセテートとn-ブチルアルコールとの溶剤混合物（８５／１５）から塗布されるチタンアルコキシドTyzor TBT（登録商標）(DuPont Corp.)（０．１３ｇ／ｍ2）の下塗り層；及び
（２）3-ペンタノン、メタノール、及び蒸留水の溶剤混合物（８８．７／９．０／２．３）から塗布される、アミノプロピル-ジメチルを末端基とするポリジメチルシロキサンPS513（登録商標）(United Chemical Technologies)（０．０１ｇ／ｍ2）、ポリ(ビニルアセタール)バインダーKS-1(Sekisui)（０．３８ｇ／ｍ2）、p-トルエンスルホン酸（０．０００３ｇ／ｍ2）、及びカンデリラ蝋（０．０２ｇ／ｍ2）を含有するスリップ層。
【００８９】
要素の表側には、レイダウン率０．４６ｇ／ｍ2のコロイドシリカIPA-ST(Nissan Chemical Co.)、レイダウン率０．１１ｇ／ｍ2のTinuvin 460（登録商標）(Ciba Specialty Chemicals)ＵＶ吸収トリアジン、レイダウン率０．６３ｇ／ｍ2のポリ(ビニルアセタール) KS-10(Sekisui Co.)、及びレイダウン率０．１１ｇ／ｍ2の４μｍジビニルベンゼンビーズを含有する転写可能な上塗り層を塗布した。材料を溶剤3-ペンタノン中に溶解し、そしてこれから塗布した。ラミネート組成は、全ての例に関して同じであった。
【００９０】
例Ｉ
色素供与要素Ｉ-１
４．５μｍのポリエチレンテレフタレート支持体の第１の側に、下記層を下記の順番で塗布することにより、マゼンタ色素供与要素を調製した：
（１）n-プロピルアセテートとn-ブチルアルコールとの溶剤混合物から塗布されるチタンアルコキシド（E.I. DuPont de Nemours and CompanyのTyzor TBT（登録商標））（０．１６ｇ／ｍ2）の下塗り層；及び
（２）７５重量％のトルエン、２０重量％のメタノール、及び５重量％のシクロペンタノンの溶剤混合物から塗布される、下に示す次のマゼンタ色素：０．００４２ｇ／ｍ2のマゼンタ色素構造Ｉｂ及び０．２３９ｇ／ｍ2のマゼンタ色素構造ＩＩａ；０．２９７ｇ／ｍ2のAqualon N50；０．０５９ｇ／ｍ2の可塑剤Paraplex G25；及び０．００５４ｇ／ｍ2のジニビルベンゼンビーズの組成物を含有する色素供与層。
【００９１】
【化１６】
2009521578.tif 000018
【００９２】
支持体の第２の側に、下記層を下記の順番で塗布することにより、スリップ層を調製した：
（１）n-プロピルアセテートとn-ブチルアルコールとの溶剤混合物から塗布されるチタンアルコキシド（Tyzor TBT（登録商標））（０．１６ｇ／ｍ2）の下塗り層；及び
（２）７５重量％のトルエン、２０重量％のメタノール、及び５重量％のシクロペンタノンの溶剤混合物から塗布される、Polywax 400（登録商標）のエチレンポリマー（０．０２ｇ／ｍ2）、Vybar 103（登録商標）のポリアルファオレフィン（０．０２ｇ／ｍ2）、及びCeremer 1608（登録商標）の無水マレイン酸コポリマー（０．０２ｇ／ｍ2）（全てテキサス州Sugar Land在、Baker-Petrolite Polymersから入手）、ポリ(ビニルアセタール)バインダー（０．４１ｇ／ｍ2）(日本国、SekisuiのKS-1)を含有するスリップ層。
【００９３】
色素供与要素Ｉ-２〜Ｉ-６、並びに比較要素Ｃ-１及びＣ-２
色素供与層のマゼンタ色素組成物を表１に示すように変化させたことを除けば、色素供与要素Ｉ-２〜Ｉ-６、並びに色素供与比較要素Ｃ-１及びＣ-２を、色素供与要素Ｉ-１と同様に調製した。
【００９４】
【表２】
2009521578.tif 000019
【００９５】
手順
Ｄmin（ＯＤ＜０．２)からＤmax（ＯＤ＞２．０)までの光学濃度（ＯＤ）の１５ステップパッチ画像を評価のために印刷した。１．００７ｍ秒／ライン、及び抵抗ヘッド電圧２５．０Ｖを使用して印刷すると、これは、印刷エネルギー０ジュール／ｃｍ2から印刷エネルギー１．４４９ジュール／ｃｍ2までの等しいエネルギー増分と等価である。印刷を下記のように手動で行った。
【００９６】
印刷集成体を形成するために、色素供与要素の色素側を、同じ幅の受容要素の色素画像受容層と接触させた。印刷集成体を、ステッピングモータ駆動式の引張り装置に固定した。画像形成電子装置を作動させ、引張り装置が、印刷ヘッドと速度約８０ｍｍ／秒のローラとの間に印刷集成体を引き込むようにした。印刷ライン時間は１．００７ｍ秒／ラインであった。それぞれの印刷後、色素供与要素と受容要素とを手によって分離した。当業者に知られているように、単色、二色、及び無彩色のパッチを形成するために、同じ受容体上にイエローパッチ、マゼンタパッチ、シアンパッチ、及びラミネートパッチのそれぞれを印刷するように、プロセスを繰り返した。受容体上の最終印刷１５ステップパッチ画像のそれぞれ印刷された単色マゼンタパッチ及び二色レッド（イエローとマゼンタとの組み合わせ）パッチのＡ状態レッド反射濃度を、X-rite Model 820 反射濃度計によって、Ａ状態グリーンフィルタを使用して測定した。
【００９７】
印刷された画像に、３２℃及び約２５％ＲＨにおいて、キセノン光源を使用して５０Ｋｌｕｘ、５４００°Ｋの光で２１日間にわたって、高強度日光退色を施し、その後、Ａ状態濃度を読んだ。約１．０の初期濃度を有するステップから、退色後の濃度損失パーセントを計算した。擬似日光退色試験の結果を表２に示す。
【００９８】
【表３】
2009521578.tif 000020
【００９９】
表２におけるデータから明らかなように、本発明の供与要素から形成されたプリントは、改善された光退色、すなわち、比較例よりも少ない光退色を示す。
【０１００】
例ＩＩ
色素供与要素ＩＩ-１
４．５μｍのポリエチレンテレフタレート支持体の第１の側に、下記層を下記の順番で塗布することにより、色素供与要素を調製した：
（１）n-プロピルアセテートとn-ブチルアルコールとの溶剤混合物から塗布されるチタンアルコキシド（E.I. DuPont de Nemours and CompanyのTyzor TBT（登録商標））（０．１６ｇ／ｍ2）の下塗り層；及び
（２）７５重量％のトルエン、２０重量％のメタノール、及び５重量％のシクロペンタノンの溶剤混合物から塗布される、下に示す次のマゼンタ色素：０．１３６ｇ／ｍ2のマゼンタ色素構造Ｉｂ、０．０４５ｇ／ｍ2のマゼンタ色素構造ＩＩａ、及び０．０４５ｇ／ｍ2のマゼンタ色素構造ＩＶａ；０．２９７ｇ／ｍ2のAqualon N50；０．０５９ｇ／ｍ2の可塑剤Paraplex G25；及び０．００５４ｇ／ｍ2のジニビルベンゼンビーズの組成物を含有する色素供与層。
【０１０１】
【化１７】
2009521578.tif 000021
【０１０２】
支持体の第２の側に、下記層を下記の順番で塗布することにより、スリップ層を調製した：
（１）n-プロピルアセテートとn-ブチルアルコールとの溶剤混合物から塗布されるチタンアルコキシド（Tyzor TBT（登録商標））（０．１６ｇ／ｍ2）の下塗り層；及び
（２）７５重量％のトルエン、２０重量％のメタノール、及び５重量％のシクロペンタノンの溶剤混合物から塗布される、Polywax 400（登録商標）のエチレンポリマー（０．０２ｇ／ｍ2）、Vybar 103（登録商標）のポリアルファオレフィン（０．０２ｇ／ｍ2）、及びCeremer 1608（登録商標）の無水マレイン酸コポリマー（０．０２ｇ／ｍ2）（全てテキサス州Sugar Land在、Baker-Petrolite Polymersから入手）、ポリ(ビニルアセタール)バインダー（０．４１ｇ／ｍ2）(日本国、SekisuiのKS-1)を含有するスリップ層。
【０１０３】
色素供与要素ＩＩ-２、並びに比較要素Ｃ-３及びＣ-４
色素供与層のマゼンタ色素組成物を表３に示すように変化させ、下記のような構造ＩＩＩＡ：
【０１０４】
【化１８】
2009521578.tif 000022
【０１０５】
を含むことがあることを除けば、色素供与要素ＩＩ-２、並びに色素供与比較要素Ｃ-３及びＣ-４を、色素供与要素ＩＩ-１と同様に調製した。
【０１０６】
【表４】
2009521578.tif 000023
【０１０７】
手順
例Ｉにおいて説明したように、１５ステップパッチ画像を印刷した。最終印刷１５ステップパッチ画像のそれぞれ印刷された単色マゼンタステップのＡ状態レッド反射濃度を、X-rite Model 820 反射濃度計によって、Ａ状態グリーンフィルタを使用して測定した。これらのプリントのＤｍａｘステップのグリーン濃度を表４に示す。
【０１０８】
【表５】
2009521578.tif 000024
【０１０９】
表４におけるデータから明らかなように、本発明の例を含有する供与要素は、より効率的であり、比較例と同じ印刷条件下で、より高いＤｍａｘをもたらす。
【０１１０】
例ＩＩＩ
例Ｉ-１及びＩＩ-１に関して上に示したのと同様に、しかし、表５に示した色素組成物及び色素／バインダー比を有するように試料１〜１６を調製した。各試料に関して、促進保存を実施し、各色素供与体を、一定の周囲湿度４０〜５０％ＲＨとともに６０℃で３日間にわたって保存した。次いで、色素区混合物の結晶化が発生したかどうかを見極めるために、視覚的に、そして印刷によってチェックした。各色素供与体試料の結晶化の量を表５に示す。
【０１１１】
【表６】
2009521578.tif 000025
【０１１２】
表５に示されているように、促進保存条件下では、３種の色素を含有するマゼンタ供与体が、色素を２種しか含有しないマゼンタ供与体よりも良好に機能した。
【国際調査報告】
2009521578.tif 000035
2009521578.tif 000036
2009521578.tif 000037